"シート様支持体の一方の面にフィブリノゲン成分が固定され、フィブリノゲン成分が固定されていない他方の面にトロンビン成分が固定され、かつ両成分が互いに分離して固定化されていることを特徴とする、シート製剤。当該シート様支持体が、少なくとも厚さ0.3mmのシート様支持体であることを特徴とする、請求項1に記載のシート製剤。当該シート様支持体が、ポリグリコール酸、ポリ乳酸、ポリカプロラクトン、ポリグリセロールセバシン酸、ポリヒドロキシアルカン酸およびポリブチレンサクシネート、並びにこれらの共重合体および誘導体からなる群より選択される生体吸収性材料より作製されるシート様支持体である、請求項1又は請求項2に記載のシート製剤。当該シート様支持体が、ポリグリコール酸を材料として作製されるシート様支持体である、請求項3に記載のシート製剤。当該シート様支持体が、生体吸収性材料を用いて編、織成された編、織地を、ニードルパンチして製造された不織布からなるシート様支持体であることを特徴とする、請求項1ないし請求項4の何れか一項に記載のシート製剤。当該フィブリノゲン成分が、フィブリノゲン凍結乾燥粉末であることを特徴とする、請求項1ないし請求項5の何れか一項に記載のシート製剤。当該フィブリノゲン凍結乾燥粉末が、フィブリノゲン溶液をシート様支持体の片方の面に塗布または含浸させた後、凍結乾燥させたフィブリノゲン凍結乾燥粉末であることを特徴とする、請求項6に記載のシート製剤。当該フィブリノゲン成分が、シート様支持体の固定面の表面積当りフィブリノゲンが少なくとも1.5mg/cm2で固定されていることを特徴とする、請求項1ないし請求項7の何れか一項に記載のシート製剤。当該フィブリノゲン溶液が、1~15w/vフィブリノゲンが含まれるフィブリノゲン溶液であることを特徴とする、請求項1ないし請求項8の何れか一項に記載のシート製剤。当該トロンビン成分が、トロンビン粉末であることを特徴とする、請求項1ないし請求項9の何れか一項に記載のシート製剤。当該トロンビン粉末が、トロンビン粉末を溶媒中に分散させた粉末分散液をフィブリノゲン成分が固定されていない他方の面に塗布した後、乾燥させたトロンビン粉末であることを特徴とする、請求項10に記載のシート製剤。当該溶媒がアルコール類であることを特徴とする、請求項11に記載のシート製剤。当該アルコール類が、エタノール、メタノール、イソプロピルアルコール、1-ブタノール、2-ブタノール、イソブチルアルコール、イソペンチルアルコールからなる群より選択されることを特徴とする、請求項12に記載のシート製剤。当該アルコール類が、エタノールであることを特徴とする、請求項13に記載のシート製剤。当該トロンビン成分が、シート様支持体の固定面の表面積当りトロンビンが少なくとも0.28U/cm2で固定されていることを特徴とする、請求項1ないし請求項14の何れか一項に記載のシート製剤。血液凝固第XIII因子、アプロチニン、アルブミン、塩化カルシウム、非イオン界面活性剤、各種アミノ酸からなる群より選択される少なくとも1つを含むことを特徴とする、請求項1ないし請求項15の何れか一項に記載のシート製剤。シート様支持体の一方の面にフィブリノゲン成分を固定し、フィブリノゲン成分が固定されていない他方の面にトロンビン成分を固定することを特徴とする、請求項1ないし請求項16の何れか一項に記載のシート製剤の製造方法。Aシート様支持体の一方の面にフィブリノゲン溶液を塗布または含浸させた後、凍結乾燥させてフィブリノゲン凍結乾燥粉末を固定化させる工程、及びBトロンビン粉末分散液をシート様支持体の他方の面に塗布させた後、乾燥させてトロンビン粉末を固定化させる工程からなり、フィブリノゲン成分とトロンビン成分が別々の面に分離して固定化されていることを特徴とする、シート製剤の製造方法。該フィブリノゲン溶液が、シート様支持体のトロンビン粉末が固定化される他方の面に到達しない液量のフィブリノゲン溶液であることを特徴とする、請求項18に記載のシート製剤の製造方法。請求項1ないし16のいずれか一項に記載のシート製剤を用いることを含む止血方法。このような状況下、本発明の課題は、1高い接着力止血力を有する薬剤、2調製時間の不要な剤型、3製法が簡便であり、かつ安価な薬剤、すなわちフィブリノゲンとトロンビンが一体化されたシート製剤、およびその製造方法を提供することにある。より具体的には、現在臨床的使用が認可されている製剤と比較して、より強力な組織接着閉鎖止血力を発揮でき、かつ安価なシート製剤、およびその製造方法を提供することにある。そこで、本願発明者等は上述の問題に鑑み鋭意検討した結果、シート様支持体の一方の面にフィブリノゲン溶液を含浸凍結乾燥させてフィブリノゲン凍結乾燥粉末を固定化させた後、トロンビン粉末を分散させた粉末分散液を他方の面に塗布乾燥してトロンビン乾燥粉末を固定化させることにより、フィブリノゲン成分とトロンビン成分が一体的に固定されたシート製剤が上記特性を具備していることを見出した。当該シート製剤は、フィブリノゲンを凍結乾燥粉末として固定することで、シート様支持体の固定面において、単位面積当りに高濃度でフィブリノゲンを固定化させている。そのため、当該シート製剤は既存製剤よりも優れた組織接着閉鎖止血効果を発揮する。以下、詳細に本発明を説明する。本発明は、以下の態様を含む。[1]シート様支持体の一方の面にフィブリノゲン成分が固定され、フィブリノゲン成分が固定されていない他方の面にトロンビン成分が固定され、かつ両成分が互いに分離して固定化されていることを特徴とする、シート製剤。[2]当該シート様支持体が、少なくとも厚さ0.3mmのシート様支持体であることを特徴とする、[1]に記載のシート製剤。[3]当該シート様支持体が、ポリグリコール酸、ポリ乳酸、ポリカプロラクトン、ポリグリセロールセバシン酸、ポリヒドロキシアルカン酸およびポリブチレンサクシネート、並びにこれらの共重合体および誘導体からなる群より選択される生体吸収性材料より作製されるシート様支持体である、[1]又は[2]に記載のシート製剤。[4]当該シート様支持体が、ポリグリコール酸を材料として作製されるシート様支持体である、[3]に記載のシート製剤。[5]当該シート様支持体が、生体吸収性材料を用いて編、織成された編、織地を、ニードルパンチして製造された不織布からなるシート様支持体であることを特徴とする、[1]ないし[4]の何れか一項に記載のシート製剤。[6]当該フィブリノゲン成分が、フィブリノゲン凍結乾燥粉末であることを特徴とする、[1]ないし[5]の何れか一項に記載のシート製剤。[7]当該フィブリノゲン凍結乾燥粉末が、フィブリノゲン溶液をシート様支持体の片方の面に塗布または含浸させた後、凍結乾燥させたフィブリノゲン凍結乾燥粉末であることを特徴とする、[6]に記載のシート製剤。[8]当該フィブリノゲン成分が、シート様支持体の固定面の表面積当りフィブリノゲンが少なくとも1.5mg/cm2で固定されていることを特徴とする、[1]ないし[7]の何れか一項に記載のシート製剤。[9]当該フィブリノゲン溶液が、1~15w/vフィブリノゲンが含まれるフィブリノゲン溶液であることを特徴とする、[1]ないし[8]の何れか一項に記載のシート製剤。[10]当該トロンビン成分が、トロンビン粉末であることを特徴とする、[1]ないし[9]の何れか一項に記載のシート製剤。[11]当該トロンビン粉末が、トロンビン粉末を溶媒中に分散させた粉末分散液をフィブリノゲン成分が固定されていない他方の面に塗布した後、乾燥させたトロンビン粉末であることを特徴とする、[10]に記載のシート製剤。[12]当該溶媒がアルコール類であることを特徴とする、[11]に記載のシート製剤。[13]当該アルコール類が、エタノール、メタノール、イソプロピルアルコール、1-ブタノール、2-ブタノール、イソブチルアルコール、イソペンチルアルコールからなる群より選択されることを特徴とする、[12]に記載のシート製剤。[14]当該アルコール類が、エタノールであることを特徴とする、[13]に記載のシート製剤。[15]当該トロンビン成分が、シート様支持体の固定面の表面積当りトロンビンが少なくとも0.28U/cm2で固定されていることを特徴とする、[1]ないし[14]の何れか一項に記載のシート製剤。[16]血液凝固第XIII因子、アプロチニン、アルブミン、塩化カルシウム、非イオン界面活性剤、各種アミノ酸からなる群より選択される少なくとも1つを含むことを特徴とする、[1]ないし[15]の何れか一項に記載のシート製剤。[17]シート様支持体の一方の面にフィブリノゲン成分を固定し、フィブリノゲン成分が固定されていない他方の面にトロンビン成分を固定することを特徴とする、[1]ないし[16]の何れか一項に記載のシート製剤の製造方法。[18]Aシート様支持体の一方の面にフィブリノゲン溶液を塗布または含浸させた後、凍結乾燥させてフィブリノゲン凍結乾燥粉末を固定化させる工程、及びBトロンビン粉末分散液をシート様支持体の他方の面に塗布させた後、乾燥させてトロンビン粉末を固定化させる工程からなり、フィブリノゲン成分とトロンビン成分が別々の面に分離して固定化されていることを特徴とする、シート製剤の製造方法。[19]当該フィブリノゲン溶液が、シート様支持体のトロンビン粉末が固定化される他方の面に到達しない液量のフィブリノゲン溶液であることを特徴とする、[18]に記載のシート製剤の製造方法。[20][1]ないし[16]の何れか一項に記載のシート製剤を用いることを含む止血方法。本発明に従えば、フィブリノゲン凍結乾燥シートにトロンビン粉末を固定したシート製剤、およびその調製方法が提供される。本発明のシート製剤は、1既存製剤よりも優れた組織接着閉鎖止血効果を発揮することができる;2既存製剤には形成することができないγダイマーを形成することができ、フィブリン凝塊の物理的強度と安定性を高めることができる;3調製時間が不要で緊急時に使用可能な利便性の高い製剤である;4再水和に優れている;5生体吸収性である;6柔軟性伸縮性に優れている;7有効成分の固定に優れている;8製法が簡便であり、安価に製造できるといった優れた効果を有するものである。本発明のシート製剤は、シート様支持体の一方の面にフィブリノゲン成分が固定され、フィブリノゲン成分が固定されていない他方の面にトロンビン成分が固定され、かつ両成分が互いに分離して固定化されていることを特徴とする、シート製剤である。前記フィブリノゲン成分は、フィブリノゲンを含有する乾燥粉末、凍結乾燥粉末、ゲルであれば良く、好ましくは凍結乾燥粉末である。フィブリノゲン成分には、フィブリノゲンの他、血液凝固第XIII因子、アプロチニン、アルブミン、塩化ナトリウム、クエン酸3ナトリウム、ポリソルベート80等の非イオン界面活性剤、各種アミノ酸、グリセリン等を含んでもよい。前記フィブリノゲン成分を固定する方法は、フィブリノゲン溶液をシート様支持体の一方の面に塗布または含浸させた後に凍結乾燥させて、フィブリノゲン凍結乾燥粉末を固定化させても良く、フィブリノゲン凍結乾燥粉末をシート様支持体の一方の面に直接散布しても構わない。特に、フィブリノゲン溶液をシート様支持体に含浸させた後、凍結乾燥させて固定する方法が好ましい。その際に、フィブリノゲン成分を他方の面に塗布、浸潤または表出させてはならない。前記シート様支持体へのフィブリノゲン成分の固定は、シート様支持体の固定面の表面積当りフィブリノゲンが少なくとも1.5mg/cm2であることが好ましい。さらに好ましくは1.5mg/cm2~30mg/cm2、さらに好ましくは1.5mg/cm2~15mg/cm2、さらに好ましくは1.5mg/cm2~12mg/cm2、さらに好ましくは3mg/cm2~12mg/cm2、さらに好ましくは6mg/cm2~12mg/cm2である。シート様支持体へ固定するフィブリノゲンの量は、シート様支持体の厚さやフィブリノゲン溶液の濃度に応じて、適宜変更しても構わない。前記フィブリノゲン溶液は、1~15w/vフィブリノゲンが含まれる溶液が好ましい。さらに好ましくは1~12w/v、さらに好ましくは2~12w/v、さらに好ましくは3~12w/v、さらに好ましくは3~6w/vである。フィブリノゲン溶液の濃度は、シート様支持体の厚さやシートに固定するフィブリノゲンの量に応じて、適宜変更しても構わない。前記トロンビン成分は、トロンビンを含有する乾燥粉末、凍結乾燥粉末、ゲルであれば良く、好ましくは乾燥粉末である。トロンビン成分には、トロンビンの他、アルブミン、塩化ナトリウム、クエン酸3ナトリウム、ポリソルベート80等の非イオン界面活性剤、各種アミノ酸、グリセリン等を含んでもよい。前記トロンビン成分を固定する方法は、トロンビン粉末を分散させた粉末分散液をシート様支持体に塗布した後、乾燥させても良く、トロンビン粉末をシート様支持体に直接散布しても構わない。特に、トロンビン粉末を分散させた粉末分散液をシート様支持体に塗布した後、乾燥させて固定する方法が好ましい。前記シート様支持体へのトロンビン粉末の塗布量は、シート様支持体の固定面の表面積当りトロンビンが少なくとも0.28U/cm2であることが好ましい。さらに好ましくは0.28~60U/cm2、さらに好ましくは0.28~30U/cm2、さらに好ましくは0.28~15U/cm2、さらに好ましくは0.28~13.8U/cm2、さらに好ましくは1.38~13.8U/cm2、さらに好ましくは4.6~13.8U/cm2である。シート様支持体に固定するトロンビンの量は、シート様支持体に固定するフィブリノゲンの量に応じて、適宜変更しても構わない。前記トロンビン粉末分散液は、有機溶媒を主溶媒とすることが好ましい。特に、エタノール、メタノール、イソプロピルアルコール、1-ブタノール、2-ブタノール、イソブチルアルコール、イソペンチルアルコール等のアルコール溶媒、又は人体へ影響しない種類での低沸点溶媒を主溶媒とすることが好ましい。人体への安全性を考慮した場合には、エタノールを主溶媒とすることが好ましい。前記トロンビン粉末を分散させたトロンビン粉末分散液は、5.6U/mL~1380U/mLトロンビン、0.064mg/mL~64mg/mL塩化カルシウムを含むことが好ましい。特に、27.6U/mL~276U/mLトロンビン、0.64mg/mL~6.4mg/mL塩化カルシウムを含むことが好ましい。トロンビン粉末の濃度は、シート様支持体の厚さやシート様支持体に固定するトロンビンの量に応じて、適宜変更しても構わない。前記フィブリノゲン成分及びトロンビン成分をシート様支持体に固定化させる順番は、フィブリノゲン成分とトロンビン成分が適用前に互いに接触反応しない限り、フィブリノゲン成分を先にシート様支持体へ固定化させた後にトロンビン成分を固定化させてもよく、トロンビン成分を先にシート様支持体へ固定化させた後にフィブリノゲン成分を固定化させてもよい。ただし、作製方法の簡便さの観点から、シート様支持体へフィブリノゲン成分を固定化させた後にトロンビン成分を固定化させる方法が好ましい。具体的には、シート様支持体の片方の面をフィブリノゲン溶液に浸漬し、フィブリノゲン溶液を含浸させた後、凍結乾燥してフィブリノゲン固定化シートを作製する。その際、フィブリノゲン溶液の液量は、用いるシート様支持体の面積と厚さを考慮し、トロンビン成分が固定化される面に到達しない量に調整する必要がある。その後、フィブリノゲン成分が固定化された面の反対側の面にエタノールに分散させたトロンビン粉末分散液を塗布し乾燥する。前記シート様支持体の厚さは、少なくとも0.15mmであることが好ましい。さらに、少なくとも0.3mmであることが好ましい。さらに好ましくは少なくとも0.4mm、さらに好ましくは少なくとも0.8mm、さらに好ましくは少なくとも1mmである。シート様支持体の厚さの上限は適用組織や塗布するフィブリノゲン溶液の量に応じて適宜変更して構わない。前記シート様支持体に使用される生体吸収性材料は、脂肪族ポリエステルであることが好ましい。生体吸収性材料としては、具体的には、ポリ乳酸、ポリグリコール酸、ポリカプロラクトン、ポリグリセロールセバシン酸、ポリヒドロキシアルカン酸、ポリブチレンサクシネートなどや、これらの共重合体および誘導体が例示できる。好ましくは、ポリグリコール酸、ポリ乳酸、ポリカプロラクトン、およびそれらの共重合体や誘導体からなる群から選ばれる少なくとも1種である。さらに好ましいのは、ポリグリコール酸およびその誘導体である。前記シート様支持体の構造は、不織布、スポンジ状、織布、編物、組紐及びそれらの複合体であることが好ましい。特に、不織布であることが好ましい。前記不織布としては、例えば、メルトブロー法、ニードルパンチ法、スパンボンド法、フラッシュ紡糸法等の方法により製造された不織布であることが好ましい。特に、生体吸収性材料例えばポリグリコール酸を用いて編、織成された編、織地をニードルパンチして不織布化した不織布が好ましい特公平5-18579。本発明に使用されるフィブリノゲン、トロンビン、アルブミン、アプロチニン、血液凝固第XIII因子を製造する方法は特に限定されることはなく、例えばヒト血液より分離する方法あるいは遺伝子組み換え技術により作製する方法などによって製造することができる。以下に、実施例を挙げて本発明を具体的に説明するが、本発明はこれらの例に何等限定されるものではない。実施例1シート製剤の作製方法シート様支持体としては生体吸収性シートを使用し、具体的な生体吸収性シートとして、ネオベール015G登録商標グンゼ社製、組成:ポリグリコール酸、厚さ0.15mm、ネオベール03G登録商標グンゼ社製、組成:ポリグリコール酸、厚さ0.3mm、ネオベール05G登録商標グンゼ社製、組成:ポリグリコール酸、厚さ0.5mmを使用した。フィブリノゲン溶液Iは、約12.0w/vフィブリノゲン、約90IU/mL血液凝固第XIII因子、1.5w/vヒト血清アルブミン、2.6w/v塩化ナトリウム、1.8w/vクエン酸3ナトリウム、0.5w/vイソロイシン、0.7w/vグリシン、1.6w/vアルギニン塩酸塩、1.2W/Vグルタミン酸ナトリウム、0.03w/vポリソルベート80、1.0グリセリンを含むpH6.7~6.9となるように調製した。フィブリノゲン溶液IIは、フィブリノゲン溶液Iを注射用水で2倍に希釈した約6.0w/vフィブリノゲン溶液にグリセリンを加えて1.0グリセリン溶液としたものである。フィブリノゲン溶液IIIは、フィブリノゲン溶液Iを注射用水で4倍に希釈した約3.0w/vフィブリノゲン溶液にグリセリンを加えて1.0グリセリン溶液としたものである。トロンビン凍結乾燥粉末は、ボルヒール登録商標一般財団法人化学及血清療法研究所製のトロンビン凍結乾燥粉末を使用した。塩化カルシウム粉末は、塩化カルシウム二水和物ナカライテスク社製を使用した。粉末分散液は、エタノール和光純薬工業社製、純度:99.5を使用した。シャーレ上に2.5×2.0cmのサイズの生体吸収性シートを静置した。厚さ0.8mmのシート様支持体としてネオベール03Gとネオベール05Gを重ねたものを、厚さ0.45mmのシート様支持体としてネオベール015Gとネオベール03Gを重ねたもの、またはネオベール015Gを3枚重ねたものを、厚さ0.3mmのシート様支持体としてネオベール03G、またはネオベール015Gを2枚重ねたものを使用した。発明品A,B,J,K,Lは、生体吸収性シートの固定面の表面積当り50μL/cm2のフィブリノゲン溶液Iを含浸し、凍結乾燥してフィブリノゲン固定化シートを作製した。発明品C、Dは、生体吸収性シートの固定面の表面積当り100μL/cm2のフィブリノゲン溶液Iを含浸し、凍結乾燥してフィブリノゲン固定化シートを作製した。発明品Eは、生体吸収性シートの固定面の表面積当り50μl/cm2のフィブリノゲン溶液IIIを含浸し、凍結乾燥してフィブリノゲン固定化シートを作製した。発明品Fは、生体吸収性シートの固定面の表面積当り100μL/cm2のフィブリノゲン溶液IIIを含浸し、凍結乾燥してフィブリノゲン固定化シートを作製した。発明品Gは、生体吸収性シートの固定面の表面積当り50μL/cm2のフィブリノゲン溶液IIを含浸し、凍結乾燥してフィブリノゲン固定化シートを作製した。各フィブリノゲン固定化シートに対して、エタノールにトロンビン凍結乾燥粉末と塩化カルシウム粉末を分散させた粉末分散液を、フィブリノゲン固定面とは反対面に塗布して乾燥させた。トロンビン凍結乾燥粉末の塗布量は、生体吸収性シートの固定面の表面積当りで示し、次の通りであった。発明品A,B,C,D,E,F,Gは13.8U/cm2、発明品Jは0.28U/cm2、発明品Kは1.38U/cm2、発明品Lは4.6U/cm2とした。塩化カルシウム粉末の塗布量は、0.32mg/cm2とした。各発明品の条件を下表にまとめた。実施例2シート製剤の接着力評価試験生理食塩液は、日本薬局方生理食塩液大塚製薬社製を使用した。注射用水は、日本薬局方注射用水一般財団法人化学及血清療法研究所製を使用した。シート製剤の対照として、TachoComb登録商標CSLベーリング社製を使用した。二つの検査治具にそれぞれ貼り付けたブタ皮膚接着面積2.5cm2の間に50μL/cm2の生理食塩液を塗布し、その上にシート製剤を静置した。5分間圧着後、直ちに片方の検査治具を水平方向に牽引して最大抗張力N:ニュートンを測定し、その値をシート製剤の接着力として記載した。n数は、TachoComb:22、発明品E/G:5、発明品A/B/D/F/J/K/L:6、発明品D:8。結果は図1、2、3に示した。図1、2、3から明らかなように、本発明品の接着力値は、Mann-WhitneyのU検定によりTachoCombと比較して有意差を認めたP<0.01。従って、現在臨床的使用が認可されている製剤と比較して、より強力な組織接着閉鎖止血力を発揮できることを明らかにした。また、図2において、発明品E、F、及びGは発明品Aと比べて、シート様支持体へのフィブリノゲン塗布量が少ないにもかかわらず、優れた接着効果を発揮した。シート様支持体にフィブリノゲンを高濃度で存在させておけば、高い接着力が得られると安易には考えられるが、シート様支持体でのフィブリノゲン存在量以外の要因塗布するフィブリノゲン溶液の濃度も接着力に寄与する点を示した、発明者にとっても驚くべき知見である。実施例3シート製剤のSDS-PAGEゲル化前の検体作製:0分試験群は、TachoCombと実施例1で作製した発明品Bである。0.5×0.8cm=0.4cm2のシートを準備し、サンプルチューブに入れた。サンプルチューブに還元用処理液を加えた。シートの入った処理液を適宜攪拌し、室温で48時間溶解させた。煮沸処理を行い、泳動染色CBB脱色を行った。ゲル化後の検体作製:5、60分試験群は、TachoCombと実施例1で作製した発明品Aである。0.5×0.8cm=0.4cm2のシートを準備し、サンプルチューブに入れた。サンプルチューブに40μLの生食を加え、シートを溶解ゲル化させた。生食を添加ゲル化5分後、または60分後に還元用処理液を加えてゲル化反応を停止させた。ゲル化したシートの入った処理液を適宜攪拌し、室温で48時間溶解させた。煮沸処理を行い、泳動染色CBB脱色を行った。結果は図4に示した。図4から明らかなように、既存製剤には形成することができないγダイマーを本発明品は形成することを確認した。従って、フィブリンゲル-マトリックス内の架橋形成によりフィブリン凝塊の物理的強度と安定性を高めることができ、強力な接着閉鎖止血力を発揮できることを明らかにした。実施例4シート製剤の止血力評価試験止血評価動物モデルは、10~12週齢SD系雄性ラットを用いて作製した。キシラジン塩酸塩とケタミン塩酸塩麻酔下で腹部を正中線に沿って切開して開腹した。ガーゼ等を用いて腹大動脈を露出させた。腹大静脈よりヘパリンナトリウム注射液を300U/kg投与した。ヘパリン投与2分後に、腹大動脈に注射針を穿刺して出血を作製した。直ちに出血部位に1×1cmの試験群を適用し、3分間圧迫した。圧迫終了後、3分間再出血の有無を観察した。再出血した場合は試験群を除去して、新しい試験群を適用し、再度止血操作を実施した。止血に要した止血操作回数によって止血力を評価した。n数は、TachoComb:7、発明品A/C/G:3。結果は図5に示した。図5から明らかなように、本発明品の止血力は、TachoCombと比較して高いと考えられた。従って、現在臨床的使用が認可されている製剤と比較して、より強力な組織接着閉鎖止血力を発揮できることを明らかにした。"